(57)【特許請求の範囲】
【請求項１】
粉体の化学蓄熱材を該化学蓄熱材の粒子径よりも細い繊維状を成す粘土鉱物に分散保持させた状態で成形して成り、内部に反応物を供給し又は反応生成物を排出するための流路が形成されている化学蓄熱材成形体と、
前記化学蓄熱材成形体を収容した蓄熱材収容部と、該蓄熱材収容部内との間が壁体にて仕切られると共に該壁体を介して前記化学蓄熱材成形体と熱交換するための熱交換媒体を流通させる熱交換媒体流通部とを含む熱交換構造体と、
を備えた熱交換型熱利用装置。
【請求項２】
前記流路は、前記蓄熱材収容部内での流体の流れ方向の一端が前記化学蓄熱材成形体の表面で開口して形成されている請求項１記載の熱交換型熱利用装置。
【請求項３】
前記化学蓄熱材成形体は、前記流路を複数有する請求項２記載の熱交換型熱利用装置。
【請求項４】
前記化学蓄熱材成形体は、前記熱交換構造体の前記蓄熱材収容部に挿入された状態で焼成されることで、該蓄熱材収容部の内面に密着されている請求項１〜請求項３の何れか１項記載の熱交換型熱利用装置。
【請求項５】
粉体の化学蓄熱材を成形して成り、内部に反応物を供給し又は反応生成物を排出するための流路が形成されている化学蓄熱材成形体と、
前記化学蓄熱材成形体を収容した蓄熱材収容部と、該蓄熱材収容部内との間が壁体にて仕切られると共に該壁体を介して前記化学蓄熱材成形体と熱交換するための熱交換媒体を流通させる熱交換媒体流通部とを含み、前記化学蓄熱材成形体が前記蓄熱材収容部に挿入された状態で焼成されることで該化学蓄熱材成形体が蓄熱材収容部の内面に密着されている熱交換構造体と、
を備えた熱交換型熱利用装置。
【請求項６】
前記粘土鉱物として、層リボン構造を有する粘土鉱物が用いられている請求項１〜請求項４の何れか１項記載の熱交換型熱利用装置。
【請求項７】
前記層リボン構造を有する粘土鉱物として、セピオライト又はパリゴルスカイトが用いられている請求項６記載の熱交換型熱利用装置。
【請求項８】
前記粘土鉱物として、ベントナイトが用いられている請求項１〜請求項４の何れか１項記載の熱交換型熱利用装置。
【請求項９】
前記化学蓄熱材は、微細なクラックを有する請求項１〜請求項８の何れか１項記載の熱交換型熱利用装置。
【請求項１０】
微細なクラックを有する粉体の化学蓄熱材を成形して成り、内部に反応物を供給し又は反応生成物を排出するための流路が形成されている化学蓄熱材成形体と、
前記化学蓄熱材成形体を収容した蓄熱材収容部と、該蓄熱材収容部内との間が壁体にて仕切られると共に該壁体を介して前記化学蓄熱材成形体と熱交換するための熱交換媒体を流通させる熱交換媒体流通部とを含む熱交換構造体と、
を備えた熱交換型熱利用装置。
【請求項１１】
前記化学蓄熱材として、脱水反応に伴い吸熱し、水和反応に伴い放熱する水和反応系化学蓄熱材が用いられている請求項１〜請求項１０の何れか１項記載の熱交換型熱利用装置。
【請求項１２】
前記化学蓄熱材として、脱水反応に伴い酸化され、水和反応に伴い水酸化される水和反応系化学蓄熱材が用いられている請求項１〜請求項１１の何れか１項記載の熱交換型熱利用装置。
【請求項１３】
前記水和反応系化学蓄熱材は、無機化合物である請求項１２記載の熱交換型熱利用装置。
【請求項１４】
前記無機化合物は、アルカリ土類金属化合物である請求項１３記載の熱交換型熱利用装置。
【請求項１５】
粉体の水和反応系化学蓄熱材と粘土鉱物としてのセピオライトとを混練して所定の形状に成形したものを、３５０℃〜５００℃の温度で焼成して成り、内部に反応物を供給し又は反応生成物を排出するための流路が形成されている化学蓄熱材成形体と、
前記化学蓄熱材成形体を収容した蓄熱材収容部と、該蓄熱材収容部内との間が壁体にて仕切られると共に該壁体を介して前記化学蓄熱材成形体と熱交換するための熱交換媒体を流通させる熱交換媒体流通部とを含む熱交換構造体と、
を備えた熱交換型熱利用装置。
【請求項１６】
粉体の化学蓄熱材を用いて、反応物を供給し又は反応生成物を排出するための流路を有し、かつ熱交換構造体の蓄熱材収容部に挿入し得る外形を有する化学蓄熱材成形体を成形する成形工程と、
前記成形工程で成形された化学蓄熱材成形体を、前記熱交換構造体の蓄熱材収容部に挿入する挿入工程と、
前記挿入工程で前記熱交換構造体の蓄熱材収容部に挿入されたままの前記化学蓄熱材成形体を焼成する焼成工程と、
を含む熱交換型熱利用装置の製造方法。
【請求項１７】
前記成形工程では、前記化学蓄熱材に所定の割合で粘土鉱物を混練した混練物を用いて、前記化学蓄熱材成形体を成形する請求項１６記載の熱交換型熱利用装置の製造方法。
【請求項１８】
前記粘土鉱物として、層リボン構造を有する粘土鉱物を用いる請求項１７記載の熱交換型熱利用装置の製造方法。
【請求項１９】
前記層リボン構造を有する粘土鉱物として、セピオライト又はパリゴルスカイトを用いる請求項１８記載の熱交換型熱利用装置の製造方法。
【請求項２０】
前記粘土鉱物として、ベントナイトを用いる請求項１７記載の熱交換型熱利用装置の製造方法。
【請求項２１】
前記成形工程では、前記化学蓄熱材の粒子径よりも細い繊維状を成す前記粘土鉱物を用いる請求項１７〜請求項２０の何れか１項記載の熱交換型熱利用装置の製造方法。
【請求項２２】
前記化学蓄熱材として、脱水反応に伴い吸熱し、水和反応に伴い放熱する水和反応系化学蓄熱材が用いられており、
前記成形工程では、水和状態の前記化学蓄熱材を前記粘土鉱物と混練する請求項１７〜請求項２１の何れか１項記載の熱交換型熱利用装置の製造方法。
【請求項２３】
前記化学蓄熱材として、脱水反応に伴い酸化され、水和反応に伴い水酸化される水和反応系化学蓄熱材が用いられており、
前記成形工程では、水酸化物の状態である前記化学蓄熱材を前記粘土鉱物と混練する請求項１７〜請求項２２の何れか１項記載の熱交換型熱利用装置の製造方法。
【請求項２４】
前記水和反応系化学蓄熱材は、無機化合物である請求項２３記載の熱交換型熱利用装置の製造方法。
【請求項２５】
前記無機化合物は、アルカリ土類金属化合物である請求項２４記載の熱交換型熱利用装置の製造方法。
【請求項２６】
前記焼成工程では、前記水和系化学蓄熱材が脱水状態とされる温度で前記混練物を焼成する請求項２３〜請求項２５の何れか１項記載の熱交換型熱利用装置の製造方法。
【請求項２７】
前記焼成工程では、前記化学蓄熱材に微細なクラックが形成される温度で焼成する請求項２６記載の熱交換型熱利用装置の製造方法。
【発明の詳細な説明】
【技術分野】
【０００１】
本発明は、化学蓄熱材を成形した化学蓄熱材成形体を含んで構成された熱交換型熱利用装置、及びその製造方法に関する。
【背景技術】
【０００２】
粒径０．３ｍｍ〜４ｍｍの範囲の結晶性の石灰石を８５０℃〜１１００℃の範囲で所定時間加熱した後に、該石灰石を５００℃〜６００℃の範囲で所定時間加熱することで、表面から内部に向かう多数の気孔が形成された生石灰を得る技術が知られている（例えば、特許文献１参照）。また、内部空間の１０〜６０容量％の割合で粉体化学蓄熱材を収容したカプセルを、反応器又は反応塔に充填する技術が知られている（例えば、特許文献２、特許文献３参照）。さらに、溢汪管を具備した複数の蒸発皿を有する蒸発器と、冷媒液管流器と、凝縮器と、吸着剤容器と、これらを連通する連通管とを有する化学蓄熱型冷凍装置が知られている（例えば、特許文献４参照）。
【特許文献１】特開平１−２２５６８６号公報
【特許文献２】特公平６−８０３９５号公報
【特許文献３】特公平６−８０３９４号公報
【特許文献４】特開平７−３３２７８８号公報
【発明の開示】
【発明が解決しようとする課題】
【０００３】
しかしながら、特許文献１に記載のように、それ自体に気孔が形成された生石灰を粉体のまま化学蓄熱材として用いた場合、作動中、水和反応と脱水反応とが繰り返される。このため、この化学蓄熱材の粉体は、体積膨張、収縮の繰り返しによって他の粉体と擦れ合い、微粉化してしまい、蓄熱システムとしての反応性が低下する問題があった。また。特許文献２、３の構成では、カプセルの採用による熱伝導抵抗の増加や伝熱経路の複雑化によって、化学蓄熱材の発熱反応による熱を効率良く取り出すことができず、さらに蓄熱反応における熱を効率良く供給することができない問題があった。一方、特許文献４の構成は、複数の蒸発皿を用いることで蒸発器での冷媒の蒸発面積を確保することができるものの、熱交換媒体との熱交換面積が少なく、伝熱不足（律束）を起こす原因となる。
【０００４】
本発明は、上記事実を考慮して、化学蓄熱材に効率的に熱交換（蓄熱又は放熱）させることができる熱交換型熱利用装置、及び該熱交換型熱利用装置の製造方法を得ることが目的である。
【課題を解決するための手段】
【０００５】
請求項１記載の発明に係る熱交換型熱利用装置は、粉体の化学蓄熱材を該化学蓄熱材の粒子径よりも細い繊維状を成す粘土鉱物に分散保持させた状態で成形して成り、内部に反応物を供給し又は反応生成物を排出するための流路が形成されている化学蓄熱材成形体と、前記化学蓄熱材成形体を収容した蓄熱材収容部と、該蓄熱材収容部内との間が壁体にて仕切られると共に該壁体を介して前記化学蓄熱材成形体と熱交換するための熱交換媒体を流通させる熱交換媒体流通部とを含む熱交換構造体と、を備えている。
【０００６】
請求項１記載の熱交換型熱利用装置では、化学蓄熱材成形体は、粉体状の化学蓄熱材が成形されることで、全体として、粉体（化学蓄熱材）間に隙間（拡散路）が形成されると共に全体として所定形状を有する多孔質構造体として形成されている。そして、この化学蓄熱材成形体には、蓄熱又は放熱に供される反応物を導入するための、又は蓄熱若しくは放熱により生じた反応生成物を排出するための流路が形成されているので、これら反応物又は反応生成物の流動経路が構造的に確保される。これにより、本熱交換型熱利用装置の化学蓄熱材成形体では、流路を通じた反応物の導入、多孔質構造体の細孔を通じた反応物又は反応生成物の拡散、流路を通じた反応生成物の排出が果たされ、蓄熱、放熱のための反応性が良好である。しかも、この流路は、化学蓄熱材成形体の内部に形成されているので、化学蓄熱材成形体による伝熱性を阻害することはない。
【０００７】
そして、本熱交換型熱利用装置では、熱交換媒体との熱交換によって化学蓄熱材成形体に蓄熱され、又は化学蓄熱材成形体の熱が取り出されるので、蓄熱反応及び放熱反応の少なくとも一方は、蓄熱又は放熱のための熱交換を蓄熱材収容部外の熱交換媒体との熱交換によって行うことができる。このため、反応に伴う反応物又は反応生成物の移動が蓄熱材収容部を流れる熱交換媒体との混合等によって阻害されることがなく、反応物又は反応生成物の移動速度が確保され、蓄熱又は放熱のための反応性が一層良好である。さらに、水和、脱水反応時に供給／放出される水蒸気分圧を高く維持することで、反応速度を早く確保できる。また、熱交換構造体の壁体には、化学蓄熱材成形体が密着されているので、該化学蓄熱材成形体と熱交換媒体流路を流れる熱交換媒体との熱交換性能が良好である。
【０００８】
このように、請求項１記載の熱交換型熱利用装置では、化学蓄熱材に効率的に蓄熱又は放熱させることができる。
また、熱交換型熱利用装置では、多孔質の粘土鉱物の骨格中に化学蓄熱材が分散保持されるので、上記した多孔質構造体としての強度が高く、該多孔質構造体としての構造が安定して維持され易い。さらに、化学蓄熱材成形体の壁体への密着性も向上する。またさらに、本熱交換型熱利用装置では、粘土鉱物が微細な繊維径を有する繊維状を成すため、少量の粘土鉱物を用いて粉体の化学蓄熱材の組織化、構造化を果たすことが可能である。これにより、化学蓄熱材成形体における質量当たり、体積当たりの化学蓄熱材の占有量が大きくすることができる。
【０００９】
請求項２記載の発明に係る熱交換型熱利用装置は、請求項１記載の熱交換型熱利用装置において、前記流路は、前記蓄熱材収容部内での流体の流れ方向の一端が前記化学蓄熱材成形体の表面で開口して形成されている。
【００１０】
請求項２記載の熱交換型熱利用装置では、流路が化学蓄熱材成形体を反応物又は反応生成物の流れ方向一端が開口する（貫通でも良い）構造であるため、反応物の供給、反応生成物の排出を良好に行わせることができる。また、このような反応物の供給、反応生成物の排出による蓄熱、放熱反応の制御が容易である。
【００１１】
請求項３記載の発明に係る熱交換型熱利用装置は、請求項２記載の熱交換型熱利用装置において、前記化学蓄熱材成形体は、前記流路を複数有する。
【００１２】
請求項３記載の熱交換型熱利用装置では、流路が複数形成されることで、化学蓄熱材成形体各部への拡散経路が増し、該化学蓄熱材成形体の寸法形状の選択自由度が増す。
【００１３】
請求項４記載の発明に係る熱交換型熱利用装置は、請求項１〜請求項３の何れか１項記載の熱交換型熱利用装置において、前記化学蓄熱材成形体は、前記熱交換構造体の前記蓄熱材収容部に挿入された状態で焼成されることで、該蓄熱材収容部の内面に密着されている。
【００１４】
請求項４記載の熱交換型熱利用装置では、焼成前の化学蓄熱材成形体を熱交換構造体の蓄熱材収容部に挿入させた状態で焼成するため、蓄熱材収容部の内面すなわち壁体に対し化学蓄熱材成形体（の外面）が良くなじみ、これらの界面密着性が高い。これにより、壁体を通じた化学蓄熱材成形体と熱交換媒体との熱交換効率が一層良好である。
【００１５】
請求項５記載の発明に係る熱交換型熱利用装置は、粉体の化学蓄熱材を成形して成り、内部に反応物を供給し又は反応生成物を排出するための流路が形成されている化学蓄熱材成形体と、前記化学蓄熱材成形体を収容した蓄熱材収容部と、該蓄熱材収容部内との間が壁体にて仕切られると共に該壁体を介して前記化学蓄熱材成形体と熱交換するための熱交換媒体を流通させる熱交換媒体流通部とを含み、前記化学蓄熱材成形体が前記蓄熱材収容部に挿入された状態で焼成されることで前記化学蓄熱材成形体が前記蓄熱材収容部の内面に密着されている熱交換構造体と、を備えている。
【００１６】
請求項５記載の熱交換型熱利用装置では、化学蓄熱材成形体は、粉体状の化学蓄熱材が成形されることで、全体として、粉体（化学蓄熱材）間に隙間（拡散路）が形成されると共に全体として所定形状を有する多孔質構造体として形成されている。そして、この化学蓄熱材成形体には、蓄熱又は放熱に供される反応物を導入するための、又は蓄熱若しくは放熱により生じた反応生成物を排出するための流路が形成されているので、これら反応物又は反応生成物の流動経路が構造的に確保される。これにより、本熱交換型熱利用装置の化学蓄熱材成形体では、流路を通じた反応物の導入、多孔質構造体の細孔を通じた反応物又は反応生成物の拡散、流路を通じた反応生成物の排出が果たされ、蓄熱、放熱のための反応性が良好である。しかも、この流路は、化学蓄熱材成形体の内部に形成されているので、化学蓄熱材成形体による伝熱性を阻害することはない。
そして、本熱交換型熱利用装置では、熱交換媒体との熱交換によって化学蓄熱材成形体に蓄熱され、又は化学蓄熱材成形体の熱が取り出されるので、蓄熱反応及び放熱反応の少なくとも一方は、蓄熱又は放熱のための熱交換を蓄熱材収容部外の熱交換媒体との熱交換によって行うことができる。このため、反応に伴う反応物又は反応生成物の移動が蓄熱材収容部を流れる熱交換媒体との混合等によって阻害されることがなく、反応物又は反応生成物の移動速度が確保され、蓄熱又は放熱のための反応性が一層良好である。さらに、水和、脱水反応時に供給／放出される水蒸気分圧を高く維持することで、反応速度を早く確保できる。また、熱交換構造体の壁体には、化学蓄熱材成形体が密着されているので、該化学蓄熱材成形体と熱交換媒体流路を流れる熱交換媒体との熱交換性能が良好である。
このように、請求項５記載の熱交換型熱利用装置では、化学蓄熱材に効率的に蓄熱又は放熱させることができる。
また、本熱交換型熱利用装置では、焼成前の化学蓄熱材成形体を熱交換構造体の蓄熱材収容部に挿入させた状態で焼成するため、蓄熱材収容部の内面すなわち壁体に対し化学蓄熱材成形体（の外面）が良くなじみ、これらの界面密着性が高い。これにより、壁体を通じた化学蓄熱材成形体と熱交換媒体との熱交換効率が一層良好である。
【００１７】
請求項６記載の発明に係る熱交換型熱利用装置は、請求項１〜請求項４の何れか１項記載の熱交換型熱利用装置において、前記粘土鉱物として、層リボン構造を有する粘土鉱物が用いられている。
【００１８】
請求項６記載の熱交換型熱利用装置では、粘土鉱物が多孔質で比表面積が大きい層リボン構造の繊維状形態を有するため、その繊維質、可塑性によって、粉体の化学蓄熱材を良好に組織化、構造化させることができる。
【００１９】
請求項７記載の発明に係る熱交換型熱利用装置は、請求項６記載の熱交換型熱利用装置において、前記層リボン構造を有する粘土鉱物として、セピオライト又はパリゴルスカイトが用いられている。
【００２０】
請求項７記載の熱交換型熱利用装置では、粘土鉱物の少なくとも一部が層リボン構造を有するセピオライト又はパリゴルスカイト（アタパルジャイト）であるため、その繊維質、可塑性によって、粉体の化学蓄熱材を良好に組織化、構造化させることができる。
【００２１】
請求項８記載の発明に係る熱交換型熱利用装置は、請求項１〜請求項４の何れか１項記載の熱交換型熱利用装置において、前記粘土鉱物として、ベントナイトが用いられている。
【００２２】
請求項８記載の熱交換型熱利用装置では、接着力の強い粘土鉱物であるベントナイトを用いるため、この接着力によって、粉体の化学蓄熱材を良好組織化、構造化させることができる。
【００２３】
請求項９記載の発明に係る熱交換型熱利用装置は、請求項１〜請求項８の何れか１項記載の熱交換型熱利用装置において、前記化学蓄熱材は、微細なクラックを有する。
【００２４】
請求項９記載の熱交換型熱利用装置では、微細なクラックを有する化学蓄熱材の比表面積が大きいので、蓄熱、放熱反応における反応速度向上を示す。これにより、蓄熱、放熱の効率を向上することができる。
【００２５】
請求項１０記載の発明に係る熱交換型熱利用装置は、微細なクラックを有する粉体の化学蓄熱材を成形して成り、内部に反応物を供給し又は反応生成物を排出するための流路が形成されている化学蓄熱材成形体と、前記化学蓄熱材成形体を収容した蓄熱材収容部と、該蓄熱材収容部内との間が壁体にて仕切られると共に該壁体を介して前記化学蓄熱材成形体と熱交換するための熱交換媒体を流通させる熱交換媒体流通部とを含む熱交換構造体と、を備えている。
【００２６】
請求項１０記載の熱交換型熱利用装置では、化学蓄熱材成形体は、粉体状の化学蓄熱材が成形されることで、全体として、粉体（化学蓄熱材）間に隙間（拡散路）が形成されると共に全体として所定形状を有する多孔質構造体として形成されている。そして、この化学蓄熱材成形体には、蓄熱又は放熱に供される反応物を導入するための、又は蓄熱若しくは放熱により生じた反応生成物を排出するための流路が形成されているので、これら反応物又は反応生成物の流動経路が構造的に確保される。これにより、本熱交換型熱利用装置の化学蓄熱材成形体では、流路を通じた反応物の導入、多孔質構造体の細孔を通じた反応物又は反応生成物の拡散、流路を通じた反応生成物の排出が果たされ、蓄熱、放熱のための反応性が良好である。しかも、この流路は、化学蓄熱材成形体の内部に形成されているので、化学蓄熱材成形体による伝熱性を阻害することはない。
そして、本熱交換型熱利用装置では、熱交換媒体との熱交換によって化学蓄熱材成形体に蓄熱され、又は化学蓄熱材成形体の熱が取り出されるので、蓄熱反応及び放熱反応の少なくとも一方は、蓄熱又は放熱のための熱交換を蓄熱材収容部外の熱交換媒体との熱交換によって行うことができる。このため、反応に伴う反応物又は反応生成物の移動が蓄熱材収容部を流れる熱交換媒体との混合等によって阻害されることがなく、反応物又は反応生成物の移動速度が確保され、蓄熱又は放熱のための反応性が一層良好である。さらに、水和、脱水反応時に供給／放出される水蒸気分圧を高く維持することで、反応速度を早く確保できる。また、熱交換構造体の壁体には、化学蓄熱材成形体が密着されているので、該化学蓄熱材成形体と熱交換媒体流路を流れる熱交換媒体との熱交換性能が良好である。
このように、請求項１０記載の熱交換型熱利用装置では、化学蓄熱材に効率的に蓄熱又は放熱させることができる。
また、本熱交換型熱利用装置では、微細なクラックを有する化学蓄熱材の比表面積が大きいので、蓄熱、放熱反応における反応速度向上を示す。これにより、蓄熱、放熱の効率を向上することができる。
【００２７】
請求項１１記載の発明に係る熱交換型熱利用装置は、請求項１〜請求項１０の何れか１項記載の熱交換型熱利用装置において、前記化学蓄熱材として、脱水反応に伴い吸熱し、水和反応に伴い放熱する水和反応系化学蓄熱材が用いられている。
【００２８】
請求項１１記載の熱交換型熱利用装置では、水和反応、脱水（逆水和）反応に伴い水和反応系化学蓄熱材が体積膨張、収縮を繰り返すが、粘土鉱物を用いた構造における化学蓄熱材の組織化や隙間の形成によって、該化学蓄熱材の微粉化が効果的に抑制又は防止される。
【００２９】
請求項１２記載の発明に係る熱交換型熱利用装置は、請求項１〜請求項１１の何れか１項記載の熱交換型熱利用装置において、脱水反応に伴い酸化され、水和反応に伴い水酸化される水和反応系化学蓄熱材が用いられている。
【００３０】
請求項１２記載の熱交換型熱利用装置では、水和反応、脱水（逆水和）反応に伴い水和反応系化学蓄熱材が体積膨張、収縮を繰り返すが、粘土鉱物を用いた構造における化学蓄熱材の組織化や隙間の形成によって、該化学蓄熱材の微粉化が効果的に抑制又は防止される。
【００３１】
請求項１３記載の発明に係る熱交換型熱利用装置は、請求項１２記載の熱交換型熱利用装置において、前記水和反応系化学蓄熱材は、無機化合物である。
【００３２】
請求項１３記載の熱交換型熱利用装置では、化学蓄熱材として無機化合物を用いるので、蓄熱、放熱反応（水和、脱水）に対する材料安定性が高い。このため、長期に亘り安定した蓄熱効果を得ることができる。
【００３３】
請求項１４記載の発明に係る熱交換型熱利用装置は、請求項１３記載の熱交換型熱利用装置において、前記無機化合物は、アルカリ土類金属化合物である。
【００３４】
請求項１４記載の熱交換型熱利用装置では、アルカリ土類金属化合物（水酸化物）を用いるため、換言すれば、環境負荷の小さい材料を用いるため、製造、使用、リサイクルを含めた安全性の確保が容易になる。また、粘土鉱物としてセピオライトを用いる構成では、水酸化物のアルカリ性が粘土鉱物（特に、上記した）との反応によるガラス化を助けるため、多孔質構造体の強度向上に寄与する。
【００３５】
請求項１５記載の発明に係る熱交換型熱利用装置は、粉体の水和反応系化学蓄熱材と粘土鉱物としてのセピオライトとを混練して所定の形状に成形したものを、３５０℃〜５００℃の温度で焼成して成り、内部に反応物を供給し又は反応生成物を排出するための流路が形成されている化学蓄熱材成形体と、前記化学蓄熱材成形体を収容した蓄熱材収容部と、該蓄熱材収容部内との間が壁体にて仕切られると共に該壁体を介して前記化学蓄熱材成形体と熱交換するための熱交換媒体を流通させる熱交換媒体流通部とを含む熱交換構造体と、を備えている。
【００３６】
請求項１５記載の熱交換型熱利用装置では、化学蓄熱材成形体は、粉体状の化学蓄熱材が成形されることで、全体として、粉体（化学蓄熱材）間に隙間（拡散路）が形成されると共に全体として所定形状を有する多孔質構造体として形成されている。そして、この化学蓄熱材成形体には、蓄熱又は放熱に供される反応物を導入するための、又は蓄熱若しくは放熱により生じた反応生成物を排出するための流路が形成されているので、これら反応物又は反応生成物の流動経路が構造的に確保される。これにより、本熱交換型熱利用装置の化学蓄熱材成形体では、流路を通じた反応物の導入、多孔質構造体の細孔を通じた反応物又は反応生成物の拡散、流路を通じた反応生成物の排出が果たされ、蓄熱、放熱のための反応性が良好である。しかも、この流路は、化学蓄熱材成形体の内部に形成されているので、化学蓄熱材成形体による伝熱性を阻害することはない。
そして、本熱交換型熱利用装置では、熱交換媒体との熱交換によって化学蓄熱材成形体に蓄熱され、又は化学蓄熱材成形体の熱が取り出されるので、蓄熱反応及び放熱反応の少なくとも一方は、蓄熱又は放熱のための熱交換を蓄熱材収容部外の熱交換媒体との熱交換によって行うことができる。このため、反応に伴う反応物又は反応生成物の移動が蓄熱材収容部を流れる熱交換媒体との混合等によって阻害されることがなく、反応物又は反応生成物の移動速度が確保され、蓄熱又は放熱のための反応性が一層良好である。さらに、水和、脱水反応時に供給／放出される水蒸気分圧を高く維持することで、反応速度を早く確保できる。また、熱交換構造体の壁体には、化学蓄熱材成形体が密着されているので、該化学蓄熱材成形体と熱交換媒体流路を流れる熱交換媒体との熱交換性能が良好である。
このように、請求項１５記載の熱交換型熱利用装置では、化学蓄熱材に効率的に蓄熱又は放熱させることができる。
また、本熱交換型熱利用装置では、水和反応、脱水（逆水和）反応に伴い水和反応系化学蓄熱材が体積膨張、収縮を繰り返すが、粘土鉱物を用いた構造における化学蓄熱材の組織化や隙間の形成によって、該化学蓄熱材の微粉化が効果的に抑制又は防止される。さらに、本熱交換型熱利用装置は、水和反応系化学蓄熱材とセピオライトとが混練されている成形体を焼成することで、セピオライトが焼結されて、多孔質構造体として構成されている。無機化合物である水和反応系化学蓄熱材は、３５０℃〜５００℃の温度で焼成されることで、マイクロクラックが生じ、比表面積が大きくなる。この大きな比表面積は、蓄熱、放熱反応における反応速度向上に寄与するので、本化学蓄熱材成形体では、蓄熱、放熱の効率を向上することができる。
【００３７】
また、セピオライトの焼結温度が３５０℃〜４００℃であるため、セピオライトの焼結と化学蓄熱材へのマイクロクラック生成とが同時に進行する。換言すれば、セピオライトの焼結と化学蓄熱材へのマイクロクラック生成とが、互いに悪影響を与えることがない。そして、セピオライトに分散保持された化学蓄熱材は、マイクロクラックにより微粉化することが抑制される。
【００３８】
請求項１６記載の発明に係る熱交換型熱利用装置の製造方法は、粉体の化学蓄熱材を用いて、反応物を供給し又は反応生成物を排出するための流路を有し、かつ熱交換構造体の蓄熱材収容部に挿入し得る外形を有する化学蓄熱材成形体を成形する成形工程と、前記成形工程で成形された化学蓄熱材成形体を、前記熱交換構造体の蓄熱材収容部に挿入する挿入工程と、前記挿入工程で前記熱交換構造体の蓄熱材収容部に挿入されたままの前記化学蓄熱材成形体を焼成する焼成工程と、を含む。
【００３９】
請求項１６記載の熱交換型熱利用装置の製造方法では、成形工程で、粉体の化学蓄熱材を熱交換構造体の蓄熱材収容部の挿入し得る形状及び流路を有する化学蓄熱材成形体に成形し、その後、挿入工程に移行する。挿入工程では、化学蓄熱材成形体を熱交換構造体の蓄熱材収容部の挿入し、その後、焼成工程に移行する。焼成工程では、挿入工程で化学蓄熱材成形体が蓄熱財収容部に挿入された熱交換構造体を加熱することで、化学蓄熱材成形体を焼成する。これにより、熱交換構造体の蓄熱材収容部内には、粉体（化学蓄熱材）間に細孔が形成されると共に全体として流路を有する所定形状（中空形状）を有する多孔質構造体として、化学蓄熱材成形体が形成される。なお、例えば、成形工程と挿入工程とは同時に行われても良い。
【００４０】
このように製造された熱交換型熱利用装置では、化学蓄熱材成形体の粉体（化学蓄熱材）間に反応物等を拡散させ得る隙間（拡散路）が形成されると共に、該化学蓄熱材成形体の内部に蓄熱又は放熱に供される反応物を導入するための、又は蓄熱若しくは放熱により生じた反応生成物を排出するための流路が形成されている。このため、反応物等の拡散経路とは別に、上記の反応物又は反応生成物の流動経路が構造的に確保される。これにより、本熱交換型熱利用装置の化学蓄熱材成形体では、流路を通じた反応物の導入、多孔質構造体の細孔を通じた拡散、放出、流路を通じた反応生成物の排出が果たされ、蓄熱、放熱のための反応性が良好である。しかも、この流路は、化学蓄熱材成形体の内部に形成されているので、化学蓄熱材成形体による伝熱性を阻害することはない。
【００４１】
そして、本熱交換型熱利用装置では、熱交換媒体との熱交換によって化学蓄熱材成形体に蓄熱され、又は化学蓄熱材成形体の熱が取り出されるので、蓄熱反応及び放熱反応の少なくとも一方は、蓄熱又は放熱のための熱交換を蓄熱材収容部外の熱交換媒体との熱交換によって行うことができる。このため、反応に伴う反応物又は反応生成物の移動が蓄熱材収容部を流れる熱交換媒体との混合等によって阻害されることがなく、反応物又は反応生成物の移動速度確保され、蓄熱又は放熱のための反応性が一層良好である。さらに、水和、脱水反応時に供給／放出される水蒸気分圧を高く維持することで、反応速度を早く確保できる。また、熱交換構造体の壁体には、化学蓄熱材成形体が密着されているので、該化学蓄熱材成形体と熱交換媒体流路を流れる熱交換媒体との熱交換性能が良好である。
【００４２】
さらに、本熱交換型熱利用装置の製造方法では、化学蓄熱材成形体を熱交換構造体の蓄熱材収容部に挿入した状態で焼成するので、化学蓄熱材成形体の外面が熱交換構造体の壁体に密着される。これにより、壁体を通じた化学蓄熱材成形体から熱交換媒体への伝熱効率が一層良好である。
【００４３】
このように、請求項１６記載の熱交換型熱利用装置の製造方法では、化学蓄熱材に効率的に蓄熱又は放熱させることができる化学蓄熱材成形体を得ることができる。
【００４４】
請求項１７記載の発明に係る熱交換型熱利用装置の製造方法は、請求項１６記載の熱交換型熱利用装置の製造方法において、前記成形工程では、前記化学蓄熱材に所定の割合で粘土鉱物を混練した混練物を用いて、前記化学蓄熱材成形体を成形する。
【００４５】
請求項１７記載の熱交換型熱利用装置の製造方法では、化学蓄熱材を粘土鉱物と混練することで、多孔質の粘土鉱物の骨格中に化学蓄熱材を分散保持させることができる。これにより、上記した多孔質構造体としての強度が高く、該多孔質構造体としての構造が安定した化学蓄熱材成形体、すなわち熱交換型熱利用装置を得ることができる。
【００４６】
請求項１８記載の発明に係る熱交換型熱利用装置の製造方法は、請求項１７記載の熱交換型熱利用装置の製造方法において、前記粘土鉱物として、層リボン構造を有する粘土鉱物を用いる。
【００４７】
請求項１８記載の熱交換型熱利用装置の製造方法では、粘土鉱物が多孔質で比表面積が大きい繊維状形態を成すため、その繊維質、可塑性を利用して、粉体の化学蓄熱材を良好に組織化、構造化することができる。
【００４８】
請求項１９記載の発明に係る熱交換型熱利用装置の製造方法は、請求項１８記載の熱交換型熱利用装置の製造方法において、前記層リボン構造を有する粘土鉱物として、セピオライト又はパリゴルスカイトを用いる。
【００４９】
請求項１９記載の熱交換型熱利用装置の製造方法では、粘土鉱物の少なくとも一部として層リボン構造を有するセピオライト又はパリゴルスカイト（アタパルジャイト）を用いるため、その繊維質、可塑性を利用して、粉体の化学蓄熱材を良好に組織化、構造化することができる。
【００５０】
請求項２０記載の発明に係る熱交換型熱利用装置の製造方法は、請求項１７記載の熱交換型熱利用装置の製造方法において、前記粘土鉱物として、ベントナイトを用いる。
【００５１】
請求項２０記載の熱交換型熱利用装置の製造方法では、接着力の強い粘土鉱物であるベントナイトを用いるため、この接着力によって、粉体の化学蓄熱材を良好に組織化、構造化することができる。
【００５２】
請求項２１記載の発明に係る熱交換型熱利用装置の製造方法は、請求項１７〜請求項２０の何れか１項記載の熱交換型熱利用装置の製造方法において、前記成形工程では、前記化学蓄熱材の粒子径よりも細い繊維状を成す前記粘土鉱物を用いる。
【００５３】
請求項２１記載の熱交換型熱利用装置の製造方法では、粘土鉱物が微細な繊維径を有する繊維状を成すため、少量の粘土鉱物を成形工程で混練することにより粉体の化学蓄熱材の組織化、構造化を果たすことができる。これにより、質量当たり、体積当たりの化学蓄熱材の占有量が大きい化学蓄熱材成形体を得ることが可能になる。
【００５４】
請求項２２記載の発明に係る熱交換型熱利用装置の製造方法は、請求項１７〜請求項２１の何れか１項記載の熱交換型熱利用装置の製造方法において、前記化学蓄熱材として、脱水反応に伴い吸熱し、水和反応に伴い放熱する水和反応系化学蓄熱材が用いられており、前記成形工程では、水和状態の前記化学蓄熱材を前記粘土鉱物と混練する。
【００５５】
請求項２２記載の熱交換型熱利用装置の製造方法では、成形工程において、水和状態の化学蓄熱材を粘土鉱物と混練するため、脱水状態の化学蓄熱材を用いる場合に懸念される水との反応が生じることがない。このため、成形工程において、混練の際のバインダとして水を用いることができる。
【００５６】
請求項２３記載の発明に係る熱交換型熱利用装置の製造方法は、請求項１７〜請求項２２の何れか１項記載の熱交換型熱利用装置の製造方法において、前記化学蓄熱材として、脱水反応に伴い酸化され、水和反応に伴い水酸化される水和反応系化学蓄熱材が用いられており、前記成形工程では、水酸化物の状態である前記化学蓄熱材を前記粘土鉱物と混練する。
【００５７】
請求項２３記載の熱交換型熱利用装置の製造方法では、成形工程において、水酸化物の状態の化学蓄熱材を粘土鉱物と混練するため、脱水状態の化学蓄熱材を用いる場合に懸念される水との反応が生じることがない。このため、成形工程において、混練の際のバインダとして水を用いることができる。
【００５８】
請求項２４記載の発明に係る熱交換型熱利用装置の製造方法は、請求項２３記載の熱交換型熱利用装置の製造方法において、前記水和反応系化学蓄熱材は、無機化合物である。
【００５９】
請求項２４記載の熱交換型熱利用装置の製造方法では、化学蓄熱材として無機化合物を用いるので、製造された化学蓄熱材成形体は、蓄熱、放熱反応（水和、脱水）に対する材料安定性が高い。このため、長期に亘り安定した蓄熱効果を得ることができる。
【００６０】
請求項２５記載の発明に係る熱交換型熱利用装置の製造方法は、請求項２４記載の熱交換型熱利用装置の製造方法において、前記無機化合物は、アルカリ土類金属化合物である。
【００６１】
請求項２５記載の熱交換型熱利用装置の製造方法では、アルカリ土類金属化合物（水酸化物）を用いるため、製造時の安全性の確保が容易になる。また、製品（化学蓄熱材成形体）の使用時、リサイクル時を含め、安全性の確保が容易になる。また、粘土鉱物としてセピオライトを用いる構成では、水酸化物のアルカリ性が粘土鉱物（特に、上記した）との反応によるガラス化を助けるため、多孔質構造体の強度向上に寄与する。
【００６２】
請求項２６記載の発明に係る熱交換型熱利用装置の製造方法は、請求項２３〜請求項２５の何れか１項記載の熱交換型熱利用装置の製造方法において、前記焼成工程では、前記水和系化学蓄熱材が脱水状態とされる温度で前記混練物を焼成する。
【００６３】
請求項２６記載の熱交換型熱利用装置の製造方法では、焼成工程での焼成後に水和系化学蓄熱材が脱水されているので、該化学蓄熱材の比表面積の調整が容易になる。
【００６４】
請求項２７記載の発明に係る熱交換型熱利用装置の製造方法は、請求項２６記載の熱交換型熱利用装置の製造方法において、前記焼成工程では、前記化学蓄熱材に微細なクラックが形成される温度で焼成する。
【００６５】
請求項２７記載の熱交換型熱利用装置の製造方法では、焼成工程での焼成によって粘土鉱物が化学蓄熱材と共に構造化される（焼結状態が確保される）のに伴って、脱水状態の化学蓄熱材に微細なクラックが形成される。これにより、多孔質構造体として形成される化学蓄熱材成形体における化学蓄熱材の比表面積を大きくすることができ、蓄熱、放熱反応率の向上に寄与する。なお、粘土鉱物の焼成温度と、水和反応系化学蓄熱材の脱水温度とが近いことが好ましく、このような組み合わせとして、例えばアルカリ土類金属化合物（脱水温度４００℃〜４５０℃）とセピオライト（焼成温度３５０℃以上）との組み合わせを挙げることができる。
【発明の効果】
【００６６】
以上説明したように本発明に係る熱交換型熱利用装置は、化学蓄熱材に効率的に熱交換（蓄熱又は放熱）させることができるという優れた効果を有する。
【発明を実施するための最良の形態】
【００６７】
本発明の実施形態に係る熱交換型蓄熱放熱装置１０、及びその製造方法について、図１〜図３に基づいて説明する。
【００６８】
図１には、熱交換型蓄熱放熱装置１０の概略構成が模式的な斜視図にて示されている。この図に示される如く、熱交換型蓄熱放熱装置１０は、熱交換構造体としての熱交換器本体２０と、該熱交換器本体２０に設けられた化学蓄熱材複合物成形体１１とを備えている。熱交換器本体２０は、シェル（外壁）２２と、シェル２２内を複数の空間に区画する壁体としての隔壁２４とを有する。これにより、熱交換器本体２０の内部は、化学蓄熱材複合物成形体１１が収容される蓄熱材収容部２５と、該化学蓄熱材複合物成形体１１との間で熱交換を行う熱交換媒体としての流体が流通する流体流路２６とが交互に配置されている。
【００６９】
この実施形態では、蓄熱材収容部２５、流体流路２６は、それぞれ隔壁２４が長辺とされる扁平矩形状の開口端を有する角柱状空間とされている。この実施形態では、熱交換器本体２０は、蓄熱材収容部２５、流体流路２６が断面の扁平方向に隣接され、かつ該隣接方向の両端に流体流路２６が配置される構成とされている。この実施形態では、熱交換器本体２０は、例えばステンレス鋼やアルミニウム（アルミニウム合金を含む）等の金属材料にて構成されている。
【００７０】
図１に示される如く、化学蓄熱材複合物成形体１１は、蓄熱材収容部２５に対応した扁平角柱状（正確には、後述するようにハニカム状）に形成されており、その外周面が蓄熱材収容部２５の内周面に密着（接触）されるように該蓄熱材収容部２５内に収容されている。すなわち、化学蓄熱材複合物成形体１１の扁平方向両端面は、それぞれ隔壁２４に密着されている。
【００７１】
図２には、化学蓄熱材複合物成形体１１の模式的な断面図が示されている。この図に示される如く、化学蓄熱材複合物成形体１１は、多数の粉体化学蓄熱材１２が組織化、構造化されたものであって、該多数の粉体化学蓄熱材１２間には細孔１４が形成されている。したがって、この実施形態に係る化学蓄熱材複合物成形体１１は、多孔質構造体（多孔体）として把握され、かつ細孔１４の内面に粉体化学蓄熱材１２が露出して構成されているものとして把握されるものである。
【００７２】
この化学蓄熱材複合物成形体１１は、多数の粉体化学蓄熱材１２に絡まるように粘土鉱物であるセピオライト１６が多数の粉体化学蓄熱材１２間に介在している。換言すれば、化学蓄熱材複合物成形体１１は、多孔質を成すセピオライト１６の骨格中に多数の粉体化学蓄熱材１２が分散保持された構造として把握される。これにより、化学蓄熱材複合物成形体１１では、多数の粉体化学蓄熱材１２間に細孔１４が形成された多孔質構造体としての構造がセピオライト１６によって保持（補強）されるようになっている。
【００７３】
この実施形態では、粉体化学蓄熱材１２は、水酸化カルシウム（Ｃａ（ＯＨ）２）とされており、脱水に伴って蓄熱（吸熱）し、水和（水酸化カルシウムへの復原）に伴って放熱（発熱）する構成とされている。すなわち、多数の粉体化学蓄熱材１２は、以下に示す反応で蓄熱、放熱を可逆的に繰り返し得る構成とされている
Ｃａ（ＯＨ）２  ⇔  ＣａＯ  ＋  Ｈ２Ｏ
【００７４】
この式に蓄熱量、発熱量Ｑを併せて示すと、
Ｃａ（ＯＨ）２  ＋  Ｑ  →  ＣａＯ  ＋  Ｈ２Ｏ
ＣａＯ  ＋  Ｈ２Ｏ  →  Ｃａ（ＯＨ）２  ＋  Ｑ
となる。
【００７５】
セピオライト１６は、層リボン構造の粘土鉱物、より具体的には輝石に似た単鎖が複数本結合して四面体リボンを形成している粘土鉱物の１つとして把握される。セピオライト１６は、例えば、Ｍｇ８Ｓｉ１２Ｏ３０（ＯＨ）４（ＯＨ２）４・８Ｈ２Ｏの化学式で表すことができる含水マグネシウム珪酸塩であり、それ自体が多孔質でありかつ比表面積が大きい繊維状を成している。なお、この実施形態では、上記化学式で表されるものの変種についてもセピオライト１６に含まれるものとしている。
【００７６】
そして、熱交換型蓄熱放熱装置１０は、図１に示される如く、蓄熱の際に反応生成物としての水蒸気を排出し、放熱の際に反応物としての水蒸気を供給するための流路（パス）１５を有する。流路１５は、熱交換型蓄熱放熱装置１０の内部を所定方向に貫通して形成されており、細孔１４に対し十分に大きな代表寸法を有する。この実施形態では、流路１５の開口縁は略矩形状を成しており、その代表直径（例えば、最も短い辺の長さ）である代表寸法が細孔１４の平均径、粉体化学蓄熱材１２の平均粒径に対して十分に大とされている。なお、この実施形態では、例えば、流路１５の代表寸法は略１ｍｍ、粉体化学蓄熱材１２の平均粒子径、細孔１４の平均径は、それぞれは数十μｍとされている。
【００７７】
また、化学蓄熱材複合物成形体１１は、複数の流路１５を有している。この実施形態では、化学蓄熱材複合物成形体１１は、図１に示される如く、多数の流路１５を有するハニカム状（格子状）に形成されている。そして、化学蓄熱材複合物成形体１１では、その隣り合う流路１５間を仕切る区画壁部の厚みが８ｍｍ以下とされている。この実施形態では、区画壁部の厚みは、４ｍｍ以下である略３ｍｍとされている。さらに、熱交換型蓄熱放熱装置１０では、流路１５と外周面（隔壁２４との密着面）との間に位置する周壁部の厚みが４ｍｍ以下とされている。この実施形態では、周壁部の厚みは、２ｍｍ以下である略１．５ｍｍとされている。
【００７８】
以上説明した化学蓄熱材複合物成形体１１では、粉体化学蓄熱材１２が水酸化カルシウムの状態で熱が供給されると、該熱を反応熱として粉体化学蓄熱材１２が酸化されるようになっている。すなわち、熱交換型蓄熱放熱装置１０では、粉体化学蓄熱材１２は、細孔１４を通じて又は直接的に流路１５から水蒸気を排出しつつ脱水反応により酸化カルシウムとされ、上記反応熱相当の熱を蓄熱する構成とされている。一方、熱交換型蓄熱放熱装置１０は、酸化カルシウムの状態の粉体化学蓄熱材１２に対し、流路１５から直接的又は細孔１４を通じて（拡散により）水蒸気が供給されると、粉体化学蓄熱材１２は、水和反応により水酸化されつつ放熱するようになっている。
【００７９】
そして、熱交換型蓄熱放熱装置１０では、蓄熱材収容部２５内の化学蓄熱材複合物成形体１１に対する蓄熱時の熱供給は、流体流路２６を流通する流体（ガス）との隔壁２４を介した熱交換によって行われる構成とされている。また、熱交換型蓄熱放熱装置１０では、化学蓄熱材複合物成形体１１が放熱した熱は、隔壁２４を介した熱交換によって流体流路２６を流通する流体（ガス）に受熱されるようになっている。
【００８０】
一方、熱交換型蓄熱放熱装置１０では、化学蓄熱材複合物成形体１１の流路１５に連通する蓄熱材収容部２５（に連通する流路）は、化学蓄熱材複合物成形体１１が蓄熱反応に伴い生じる反応生成物としての水蒸気を排出し、化学蓄熱材複合物成形体１１に放熱反応を生じさせる際に反応物としての水蒸気を供給するための反応用流路として用いられる構成である。
【００８１】
以下、熱交換型蓄熱放熱装置１０の製造方法を説明する。
【００８２】
図３には、熱交換型蓄熱放熱装置１０の製造方法が模式的に示されている。熱交換型蓄熱放熱装置１０を製造するにあたっては、先ず、図３（Ａ）〜図３（Ｄ）に示される成形体成形工程にて化学蓄熱材複合物成形体１１を成形（製造）する。具体的には、先ず、図３（Ａ）に示される如く、原料である粉体化学蓄熱材１２、セピオライト１６を用意する。
【００８３】
粉体化学蓄熱材１２としては、例えば平均粒子径Ｄ＝１０μｍ（レーザー回析式測定法、島津製作所製ＳＡＬＤ−２０００Ａによる）のものが用いられ、セピオライト１６としては、水に懸濁した場合の繊維径が粉体化学蓄熱材１２の平均粒子径Ｄよりも小さい繊維状を成すものが用いられている。具体的には、セピオライト１６は、その線径（繊維径）が１μｍ以下、その長さ（繊維長）が２００μｍ以下のものを用いることが望ましい。この実施形態では、線径が略０．０１μｍで長さが略数十μｍのトルコ産のセピオライトを用いている。なお、トルコ産のセピオライトに代えて、例えば線径が略０．１μｍで長さが略１００μｍのスペイン産のセピオライトを用いることもできる。また、この実施形態では、粉体化学蓄熱材１２に対するセピオライト１６の混合比は、例えば５〜１０質量％程度とされている。
【００８４】
次いで、混合工程に移行する。混合工程では、図３（Ｂ）に示される如く、それぞれ乾粉状態の粉体化学蓄熱材１２とセピオライト１６とを、混合容器２８に容れて均一に混合する。次いで、混練工程に移行する。混練工程では、図３（Ｃ）に示される如く、粉体化学蓄熱材１２とセピオライト１６との混合物を混練機２９に入れ、バインダとしての水を徐々に加えながら練り込み（混練し）増粘化させる。これにより、粉体化学蓄熱材１２とセピオライト１６との混練物Ｍが生成される。この混練物Ｍは、全体として粘土状態を示す。また、この実施形態では、滑剤、バインダとして有機系バインダ（例えば、ＣＭＣ（カルボキシルメチルセルロール）等）を混合、混練する。この有機系バインダは、後述する４００℃以上での焼成工程において消失し、成形品中には残留しない。この有機系バインダは、のりの働きを示し、構造体成形時における精度、密度の向上に効果を示す。
【００８５】
次いで、図３（Ｄ）に示される成形工程に移行する。成形工程では、上記の通り混練工程で増粘化された粉体化学蓄熱材１２とセピオライト１６との混練物Ｍを押し出し型３０に移し、押し出し成形する。これにより、上記混練物Ｍは、押し出し型３０の形状に応じた所定形状、すなわち熱交換器本体２０の蓄熱材収容部２５に対応した扁平ハニカム状に形成される。これにより、化学蓄熱材複合物成形体１１が成形される。
【００８６】
次いで、図３（Ｅ）に示される如く、挿入工程に移行する。挿入工程では、化学蓄熱材複合物成形体１１を熱交換器本体２０の蓄熱材収容部２５に圧挿する。この際、焼成前の柔軟な化学蓄熱材複合物成形体１１は、熱交換器本体２０の蓄熱材収容部２５内面になじみながら該流体流路２６内に挿入される。
【００８７】
次いで、図３（Ｆ）に示される如く、焼成工程に移行する。焼成工程では、化学蓄熱材複合物成形体１１が挿入された熱交換器本体２０を焼成炉３２に容れ、所定の温度で所定の時間だけ化学蓄熱材複合物成形体１１を焼成する。これにより、熱交換器本体２０の蓄熱材収容部２５内で化学蓄熱材複合物成形体１１が固化され、熱交換型蓄熱放熱装置１０の製造が完了する。この焼成工程での焼成温度は、３５０℃〜５００℃の範囲内とされている。
【００８８】
この焼成温度は、粉体化学蓄熱材１２すなわち水酸化カルシウムの脱水温度（脱水温度は、雰囲気水蒸気圧力により異なるが、略４００℃〜４５０℃）以上であるため、粉体化学蓄熱材１２は、製造直後には、酸化カルシウムの状態で化学蓄熱材複合物成形体１１を構成している。すなわち、化学蓄熱材複合物成形体１１は、製造時点で、水分（水蒸気）の供給により放熱可能な蓄熱状態とされている。
【００８９】
また、焼成工程における４００℃〜５００℃の範囲の焼成温度は、粉体化学蓄熱材１２にマイクロクラックが形成される温度であり、これにより、化学蓄熱材複合物成形体１１を構成する多数の粉体化学蓄熱材１２は、それぞれ図１に示される如く、マイクロクラックを有する。これにより、粉体化学蓄熱材１２は、焼成工程を経ることで比表面積が増大されている。
【００９０】
ここで、熱交換型蓄熱放熱装置１０では、化学蓄熱材複合物成形体１１の内部に流路１５が形成されているので、蓄熱時に化学蓄熱材複合物成形体１１の各粉体化学蓄熱材１２で生成される水蒸気の排出経路、放熱時に化学蓄熱材複合物成形体１１の各粉体化学蓄熱材１２に供給することが要求される水蒸気の供給経路が確保される。すなわち、熱交換型蓄熱放熱装置１０では、多数の粉体化学蓄熱材１２間に細孔１４が形成されている多孔質構造体である化学蓄熱材複合物成形体１１の内部に該細孔１４よりも大きな流路１５が形成されているので、全体として粉体化学蓄熱材１２の充填度の高い多孔質構造体を形成しながら、流路１５を通じて水蒸気の速やかな排出、供給が可能とされている。
【００９１】
このため、熱交換型蓄熱放熱装置１０では、粉体化学蓄熱材１２の高充填度（高密度）による単位体積、質量当たりの蓄熱容量の確保（向上）と、放熱、蓄熱反応に要求される排出水蒸気、供給水蒸気の移動速度の確保との両立が図られる。そして、熱交換型蓄熱放熱装置１０では、化学蓄熱材複合物成形体１１から排出され又は化学蓄熱材複合物成形体１１に供給される水蒸気の流路を構成する蓄熱材収容部２５が、化学蓄熱材複合物成形体１１に放熱又は化学蓄熱材複合物成形体１１から受熱する流体が流通する流体流路２６と区画されているため、化学蓄熱材複合物成形体１１と熱交換を行うための流体が上記した排出水蒸気、供給水蒸気の移動速度に影響を与えることがない。さらに、水和、脱水反応時に供給／放出される水蒸気分圧を高く維持することで、反応速度を早く確保できる。
【００９２】
これにより、熱交換型蓄熱放熱装置１０では、流体流路２６を流れる流体からの受熱によって、蓄熱材収容部２５から水蒸気を排出しつつ効率良く蓄熱を行うことができ、また、蓄熱材収容部２５から供給を受ける水蒸気によって効率良く放熱して該熱を流体流路２６を流れる流体に伝達させることができる。
【００９３】
また、熱交換型蓄熱放熱装置１０では、化学蓄熱材複合物成形体１１の外表面が蓄熱材収容部２５と流体流路２６とを隔て伝熱壁を成す隔壁２４に密着しているので、流体流路２６を流れる流体と化学蓄熱材複合物成形体１１との熱交換性能が良好である。すなわち、熱交換型蓄熱放熱装置１０では、流体流路２６を流れる流体と化学蓄熱材複合物成形体１１との間で高い熱輸送（熱伝達）を実現することができる。
【００９４】
例えば、単に粉体化学蓄熱材を充填した化学蓄熱反応部では、該粉体化学蓄熱材の充填度を高くすることができるものの十分な水蒸気の排出及び供給がなされず、粉体化学蓄熱材の充填度に基づく蓄熱容量に対する蓄熱量が小さくなってしまう。また、このような構成では、水蒸気及び熱交換媒体流体の流通経路が共通であるため、蓄熱、放熱反応性と熱交換性能との両立を図ることが困難である。すなわち例えば、放熱の際に熱交換媒体流体の流通によって供給水蒸気の分圧が低下して反応性が低下したり、熱交換媒体流体として循環流体を用いる場合に該循環流体の一部が蓄熱に伴う発生蒸気と共に系外に排出されたりすることで蓄熱性能が低下したりすることが懸念される。
【００９５】
これに対して熱交換型蓄熱放熱装置１０では、上記の通り化学蓄熱材複合物成形体１１に１５が設けられると共に蓄熱材収容部２５が流体流路２６に対し区画されることで蓄熱、放熱反応性が確保され、かつ蓄熱材収容部２５が流体流路２６に対し区画されると共に化学蓄熱材複合物成形体１１が隔壁２４に密着されることで流体流路２６を流れる流体と化学蓄熱材複合物成形体１１との熱交換性能が確保される。すなわち、熱交換型蓄熱放熱装置１０では、水蒸気の移動量の不足（拡散律束）の解消及び化学蓄熱材複合物成形体１１から熱交換媒体流体への伝熱不足（伝熱律束）の解消の両立が図られるので、蓄熱性能の向上及び蓄熱した熱の回収（利用）率の向上が図れる。
【００９６】
しかも、熱交換型蓄熱放熱装置１０では、熱交換器本体２０の蓄熱材収容部２５に焼成前の化学蓄熱材複合物成形体１１を挿入し、化学蓄熱材複合物成形体１１が隔壁２４になじんだ状態から化学蓄熱材複合物成形体１１を焼成することで構成されているので、化学蓄熱材複合物成形体１１と隔壁２４と界面密着性が高い。しかも、熱交換型蓄熱放熱装置１０では、化学蓄熱材複合物成形体１１の焼結に伴ってセピオライト１６が毛管力にて隔壁２４に吸い寄せられることが期待でき、該化学蓄熱材複合物成形体１１と隔壁２４との界面密着性が一層高くなる。これらにより、化学蓄熱材複合物成形体１１と流体流路２６を流れる流体との熱交換性能（伝熱性）が一層向上する。
【００９７】
さらに、熱交換型蓄熱放熱装置１０では、化学蓄熱材複合物成形体１１が複数の流路１５を有し、かつ該化学蓄熱材複合物成形体１１における流路１５間の区画壁部の厚みが８ｍｍ以下（近い方の流路１５から４ｍｍ以下）、流路１５と外周面との間の周壁部の厚みが４ｍｍ以下とされているため、流路１５から粉体化学蓄熱材１２に水蒸気を供給し又は粉体化学蓄熱材１２から流路１５に水蒸気を排出するための拡散路が短い。
【００９８】
このため、熱交換型蓄熱放熱装置１０を構成する比較的に大型（肉厚）の化学蓄熱材複合物成形体１１において、各部（粉体化学蓄熱材１２）に対し所要の蓄熱、放熱反応に要する水蒸気移動量が確保される。特に、この実施形態では、流路１５間の区画壁部の厚みが４ｍｍ以下、流路１５と外周面との間の周壁部の厚みが２ｍｍ以下とされているので、上記した水蒸気移動量が一層良好に確保される。また、複数の流路１５を有する化学蓄熱材複合物成形体１１では、流路１５間の区画壁部が化学蓄熱材複合物成形体１１内の伝熱経路としても機能するので、上記の通り比較的肉厚な構成において、内部での放熱した熱が隔壁２４に効率的に伝達される。
【００９９】
またここで、熱交換型蓄熱放熱装置１０の製造方法では、化学蓄熱材複合物成形体１１を成形するための成形体成形工程において、多孔質でかつ比表面積が大きいセピオライト１６を混練工程で所定の割合で粉体化学蓄熱材１２に混練するため、該セピオライト１６の揺変性（チキソトロピ）によって、該セピオライト１６を粉体化学蓄熱材１２及び水と共に混練することで増粘効果を呈する。これにより、粉体化学蓄熱材１２をベースとした化学蓄熱材複合物成形体１１の成形をより高精度、高密度で行うことができる。
【０１００】
そして、セピオライト１６の繊維質（結晶化後の多孔質）を利用した粉体化学蓄熱材１２の組織化、セピオライト１６の可塑性を利用した多数の粉体化学蓄熱材１２の構造化が果たされる。すなわち、粉体化学蓄熱材１２に所定割合でセピオライト１６を混練することで、多数の粉体化学蓄熱材１２間に、蓄熱、放熱に伴う水蒸気を放出又は導入するための細孔１４を形成しつつ、多数の粉体化学蓄熱材１２を１つの構造体である化学蓄熱材複合物成形体１１とし、かつ化学蓄熱材複合物成形体１１であることを維持することが実現された。
【０１０１】
また、以上のように製造された化学蓄熱材複合物成形体１１は、多数の粉体化学蓄熱材１２が互いの間に細孔１４が形成されるように組織化、構造化されているので、粉体化学蓄熱材１２の水和、脱水反応に伴う体積膨張、収縮が他の粉体化学蓄熱材１２に干渉することが防止又は著しく抑制される。このため、粉体化学蓄熱材１２の体積膨張、収縮に起因する微粉化が防止され、換言すれば、粉体化学蓄熱材１２に対する水蒸気の放出、導入が滞ることがなくなり、蓄熱、放熱の反応性の低下が防止又は著しく抑制される。
【０１０２】
さらに、化学蓄熱材複合物成形体１１では、比表面積が大きく多孔質であるセピオライト１６の吸着性によって、余剰の水蒸気がセピオライト１６（の微孔）に吸着される。これにより、例えば、化学蓄熱材複合物成形体１１が適用された蓄熱システムが停止されている低温状態の場合（粉体化学蓄熱材１２が酸化カルシウムや酸化マグネシウムである場合）に該粉体化学蓄熱材１２が吸水して化学蓄熱材複合物成形体１１内が液水化されることが防止又は抑制される。
【０１０３】
またここで、熱交換型蓄熱放熱装置１０の製造方法では、化学蓄熱材複合物成形体１１を成形するための成形体成形工程において、水に懸濁した状態で粉体化学蓄熱材１２の平均粒子径Ｄよりも繊維径が微細な繊維状を成すセピオライト１６を用いるため、少量のセピオライト１６で粉体化学蓄熱材１２間に細孔１４が形成された多孔質構造体を補強した化学蓄熱材複合物成形体１１を得ることができる。したがって、化学蓄熱材複合物成形体１１は、単位質量、単位体積当たりに占める粉体化学蓄熱材１２の量を多くすることができる。すなわち、蓄熱容量の大きい化学蓄熱材複合物成形体１１を得ることができる。しかも、化学蓄熱材複合物成形体１１では、粉体化学蓄熱材１２自体が化学蓄熱材複合物成形体１１の主要構造を成しているので、伝熱経路が単純で蓄熱効率、蓄熱した熱の利用効率が高い。
【０１０４】
さらに、化学蓄熱材複合物成形体１１では、粉体化学蓄熱材１２として無機化合物である水酸化カルシウムを用いているため、蓄熱、放熱反応（水和、脱水）に対する材料安定性が高い。特に、水酸化カルシウムは、水酸化マグネシウム等に対しても可逆性が高い（ほぼ１００％の水和、脱水反応率を有する）ため、長期間に亘り安定した蓄熱効果を得ることができる。また、水酸化カルシウムは、水酸化マグネシウム等に対して不純物に対する感度が低いので、この点でも長期安定運転に寄与する。また特に、粉体化学蓄熱材１２としてアルカリ土類金属化合物である水酸化カルシウムを用いているため、換言すれば、環境負荷の小さい材料を用いるため、化学蓄熱材複合物成形体１１の製造、使用、リサイクルを含めた安全性の確保が容易になる。
【０１０５】
さらにここで、熱交換型蓄熱放熱装置１０の製造方法では、水酸化物である水酸化カルシウムの粉体を用いて化学蓄熱材複合物成形体１１を製造するため、混練工程で粉体化学蓄熱材１２とセピオライト１６とを混練、増粘させるためのバインダとして水を用いることができる。これにより、簡単かつ安価な方法で化学蓄熱材複合物成形体１１を得ることができる。例えば、酸化カルシウムを出発物質とした場合には、該酸化カルシウムは水に反応するために水（水を含む液体）をバインダとして用いることができない。また例えば、炭酸カルシウムを出発原料として粉体化学蓄熱材１２（水酸化カルシウム）を得る場合には、脱炭酸工程で９５０℃〜１０００℃程度の高温焼成が要求される。
【０１０６】
これに対して熱交換型蓄熱放熱装置１０の製造方法では、上記の通り水酸化カルシウムを出発原料として熱交換型蓄熱放熱装置１０を製造するため、水をバインダとしてセピオライト１６と混練することで増粘効果が得られ、成形性が向上する。また、焼成温度を低くすることができるため、使用材料、工程（製造装置の材料等を含む）の自由度が増す。さらに、化学蓄熱材複合物成形体１１では、アルカリ性の水酸化カルシウムをセピオライトに混練するため、セピオライトはアルカリと僅かに反応にしてガラス質へと変化する。このため、ガラス化したセピオライト１６と粉体化学蓄熱材１２との混練物Ｍを焼結して成る焼結構造体である化学蓄熱材複合物成形体１１は、その強度が向上される。
【０１０７】
一方、熱交換型蓄熱放熱装置１０の製造方法では、焼成温度として４００℃〜５００℃を採用しているので、粉体化学蓄熱材１２、セピオライト１６の構造化（固定化）を図りつつ、粉体化学蓄熱材１２の脱水反応を進行させることができる。そして、４００℃〜５００℃の焼成温度によって、粉体化学蓄熱材１２にマイクロクラックが形成されるので、化学蓄熱材複合物成形体１１の製造方法では、粉体化学蓄熱材１２の組織化、構造化と比表面積の増大とを同時に果たすことができる。
【０１０８】
なお、酸化カルシウムとなった粉体化学蓄熱材１２にマイクロクラックを生じさせる焼成温度としては、４５０℃程度が最も好ましい。焼成温度が４００℃以下では、マイクロクラックの生成が少なく、５００℃以上では、粉体化学蓄熱材１２の割れの確率が高くなること及びシンタリングにより粉体化学蓄熱材１２の比表面積が減少することが確かめられている。なお、この温度範囲は、酸化カルシウムの他に、例えば酸化マグネシウム（水酸化マグネシウムが脱水されたもの）についても、マイクロクラックを生じさせる焼成温度として用いることができる。なお、水酸化マグネシウムの脱水温度は、雰囲気水蒸気圧力により異なるが、水酸化カルシウムの脱水温度よりも若干低い略３５０℃〜４００℃）である。
【０１０９】
なお、上記した実施形態では、粘土鉱物として層リボン構造を有する粘土鉱物としてのセピオライトを用いた例を示したが、本発明はこれに限定されず、例えば、層リボン構造を有する粘土鉱物であるパリゴルスカイト（アタパルジャイト）を用いても良く、層リボン構造を有する粘土鉱物には属しないベントナイトを用いても良い。なお、ベントナイトについて補足すると、ベントナイトは、層リボン構造を有する粘土鉱物と比較して接着力が強い粘土鉱物であり、強固な多孔質構造体を得ることができ、また、例えば金属壁への接合強度を向上することに寄与する。このベントナイトを用いた化学蓄熱材複合物成形体１１においても、多数の粉体化学蓄熱材１２間に細孔１４が形成された多孔質構造体を成す。一方、層リボン構造を有する粘土鉱物は、ベントナイトと比較してシンタリング（緻密化）が少ないメリットがある。特に、セピオライトは、上記の通り粉体化学蓄熱材１２の脱水温度（マイクロクラックが生成される温度）と近い温度で焼結され、該温度ではシンタリングによる比表面積の減少が少ない（マイクロクラックによる比表面積の増加が上回る）メリットがある。化学蓄熱材複合物成形体１１の製造に用いる粘土鉱物は、これらのメリットを考慮して用途等に応じて決めれば良い。
【０１１０】
また、上記した実施形態では、粉体化学蓄熱材１２として水和系化学蓄熱材である水酸化カルシウム（Ｃａ（ＯＨ）２）を用いた例を示したが、本発明はこれに限定されず、例えば、アルカリ土類金属の無機化合物である水酸化マグネシウム（Ｍｇ（ＯＨ）２）を粉体化学蓄熱材１２として用いても良い。同様に、アルカリ土類金属の無機化合物であるＢａ（ＯＨ）２やＢａ（ＯＨ）２・Ｈ２Ｏを粉体化学蓄熱材１２として用いても良く、アルカリ土類金属以外の無機化合物であるＬｉＯＨ・Ｈ２Ｏ、Ａｌ２Ｏ３・３Ｈ２Ｏ等を粉体化学蓄熱材１２として用いても良い。さらに、水和、脱水反応により発熱、蓄熱する水和形の粉体化学蓄熱材１２に代えて、他の反応を利用した粉体化学蓄熱材１２を用いても良い。
【０１１１】
さらに、上記した実施形態では、化学蓄熱材複合物成形体１１が複数の流路１５を有する例を示したが、本発明はこれに限定されず、熱交換型蓄熱放熱装置１０の寸法形状や要求される伝熱（蓄熱）性能に応じて、単一の流路１５を有する化学蓄熱材複合物成形体１１を用いて熱交換型蓄熱放熱装置１０を構成しても良い。
【０１１２】
またさらに、化学蓄熱材複合物成形体１１に形成される流路は、該化学蓄熱材複合物成形体１１を水蒸気の流れ方向に貫通する流路１５に限定されることはなく、流路の少なくとも一部を、細孔１４よりも流路断面の大きい粉体化学蓄熱材１２の粒子間距離として設定することも可能である。例えば、粉体化学蓄熱材１２を組織化、構造化して粒状の一次粒子に成形し、さらに多数の一次粒子を二次的に組織化、構造化することで、一次粒子内の細孔１４よりも大きな流路（隙間）を有する二次成形体を形成し、該二次成形体を用いて熱交換型蓄熱放熱装置１０を構成しても良い。
【０１１３】
また、上記した実施形態では、化学蓄熱材複合物成形体１１の蓄熱時、放熱時共に該化学蓄熱材複合物成形体１１が流体流路２６を流れる流体と熱交換を行う例を示したが、本発明はこれに限定されず、例えば、蓄熱材収容部２５（流路１５）を流れる高温ガスによって、化学蓄熱材複合物成形体１１に蓄熱反応を生じさせる構成とすることができる。この構成は、例えば排気ガス等の大気放出される熱源の熱を用いる構成に適用することができる。
【０１１４】
さらに、上記した実施形態（図１）では、熱交換器本体２０における蓄熱材収容部２５と流体流路２６との開口方向が同じ対向流又は並行流型の熱交換器本体２０を例示しているが、例えば、図４に示される如く、直交流型の熱交換器本体２０を用いて熱交換型蓄熱放熱装置１０を構成しても良い。
【図面の簡単な説明】
【０１１５】
【図１】本発明の実施形態に係る熱交換型蓄熱放熱装置の概略構成を示す斜視図である。
【図２】本発明の実施形態に係る化学蓄熱材複合物成形体の内部構造を模式的に示す断面図である。
【図３】本発明の実施形態に係る化学蓄熱材複合物成形体の製造方法を模式的に示す図であって、（Ａ）は原料を示す図、（Ｂ）は各原料及びバインダの混合状態を示す図、（Ｃ）は混練工程を示す図、（Ｄ）は成形工程を示す図、（Ｅ）は挿入工程を示す図、（Ｆ）は焼成工程を示す図である。
【図４】本発明の実施形態の変形例に係る熱交換型蓄熱放熱装置の概略構成を示す斜視図である。
【符号の説明】
【０１１６】
１０    熱交換型蓄熱放熱装置（熱交換型熱利用装置）
１１    化学蓄熱材複合物成形体（化学蓄熱材成形体）
１２    粉体化学蓄熱材（化学蓄熱材）
１５    流路
１６    セピオライト（粘土鉱物）
２０    熱交換構造体（熱交換器本体）
２４    隔壁（壁体）
２６    流体流路（熱交換媒体流路）
２５    蓄熱材収容部
Ｍ      混練物
【図１】
0004911002.tif 000002
【図３】
0004911002.tif 000003
【図４】
0004911002.tif 000004
【図２】
0004911002.tif 000005